(57)【特許請求の範囲】
【請求項１】
被着体に貼着して使用する水性ゲル状組成物であって、カラギーナンと、ガラクトキシログルカンとを含有してなることを特徴とする水性ゲル状組成物。
【請求項２】
被着体に貼着して使用する水性ゲル状組成物であって、キサンタンガム及びローカストビーンガムと、ガラクトキシログルカンとを含有してなることを特徴とする水性ゲル状組成物。
【請求項３】
被着体に貼着して使用する水性ゲル状組成物であって、カラギーナン、キサンタンガム及びローカストビーンガムと、ガラクトキシログルカンとを含有してなることを特徴とする水性ゲル状組成物。
【請求項４】
ガラクトキシログルカンがタマリンドシードガムであることを特徴とする請求項１、２又は３記載の水性ゲル状組成物。
【請求項５】
水性ゲル状組成物の含水率が８５重量％以上であることを特徴とする請求項１、２、３又は４記載の水性ゲル状組成物。
【発明の詳細な説明】
【０００１】
【発明の属する技術分野】
本発明は、粘着性を有する水性ゲル状組成物に関し、さらに詳しくは、例えば、高含水率のゲル状組成物であっても、被着体に長時間にわたって貼着可能であるとともに、使用後に被着体表面に残渣を残すことなく容易に取り外すことができ、医薬品、医薬部外品、化粧品等の貼付剤、パップ剤、パック剤、発熱時や炎症時の患部の冷却材、電気治療器の導電性パッド、飲料などの冷却材、洗浄材等、の日用品に好適に使用可能な水性ゲル状組成物に関するものである。
【０００２】
【従来の技術】
近年、発熱時や炎症時に患部を冷却する冷却材として、安全性及び取り扱いの容易さの面から、不織布等の支持体上に水性ゲル状組成物を塗布した冷却剤が使用されている。
【０００３】
水性ゲル状組成物は、ポリアクリル酸やポリアクリル酸塩等のゲル化剤及びポリビニルアルコール等の粘着剤を含有し、これによって多量の水分を内包しつつゲル状組成物自身が粘着性を有しており、被着体に貼着することにより組成物中の水分が蒸発する際に被着体から蒸発潜熱の形で熱を奪い、被着体を冷却することができる。したがって、ゲル状組成物中の水分含有量が多いほど冷却効果が優れ、特に急冷を目的とする場合にとりわけ有効である。
【０００４】
【発明が解決しようとする課題】
しかしながら、上記冷却剤において、ゲル化剤としてポリアクリル酸及びポリアクリル酸塩などのポリアクリル酸類を使用する場合、ゲル化剤のほかに配合される粘着剤及び分散媒等を合わせると、実質的に使用可能なゲル状組成物としての含水率の上限は８０〜８５重量％であり、これ以上含水率を高くすると、ゲルの自己保形性及び粘着性を保持するのが困難となっていた。
【０００５】
また、ポリアクリル酸類は、直接、水に混ぜるとわらびもち状の塊が生じてしまうことから分散媒として多価アルコールなどの有機溶剤をある一定以上配合する方法が採用されている。例えば、冷却シートにおいて、この方法では、均一のゲル状組成物が得られるという利点はあるものの、多価アルコールを配合する分だけ含水率が低下し、冷却効果の高い冷却剤が得られないという結果となっていた。
【０００６】
そこで、本発明においては、上記事情に鑑みて、水分を多量にかつ安定的に含有することで冷却効果に優れ、さらに粘着性に優れた水性ゲル状組成物を提供することを目的とする。
【０００７】
【課題を解決するための手段】
上記目的を達成するため、本発明者が鋭意検討した結果、ゲル化剤としてカラギーナンを使用し、さらに粘着剤としてガラクトキシログルカンを配合することにより、高含水率であっても自己保形性及び粘着性に優れたゲル状組成物を得ることができることを見いだして本発明を完成させるに至ったものである。
【０００８】
すなわち、本発明に係る水性ゲル状組成物は、被着体に貼着して使用するものであって、カラギーナンと、ガラクトキシログルカンとを含有してなることを特徴とする。例えば、この水性ゲル状組成物を用いた冷却シートは、長時間にわたって被着体表面に貼着可能であるとともに、被着体表面に残渣を残すことなく容易に取り外し可能で、しかも被着体への着脱を繰り返しても良好な粘着性を保持するという優れた効果を奏する。
【０００９】
ここで使用されるカラギーナンとしては、ゲル化能を有するものであればよく、好適には、κ-カラギーナン、あるいは、ι-カラギーナンを使用することができる。これらは単体として、あるいは、混合物として使用することができる。
【００１０】
使用されるゲル化剤量としては、ゲル状組成物中に０．１〜１０重量％含まれていればよく、好ましくは０．５〜５．０重量％、より好ましくは１．０〜３．０重量％である。さらに、水性ゲル状組成物中に塩化カリウム、塩化カルシウム等の金属塩を添加することも可能であり、この場合、ゲル強度を高くすることができ、これによって自己保形性が向上する。
【００１１】
ゲル化剤としては、カラギーナンの代わりに、キサンタンガム及びローカストビーンガムの２種類を組み合わせたものを使用することが可能である。この場合、カラギーナンをゲル化剤とするゲル状組成物と同等の自己保形性及び粘着性を有するゲル状組成物を得ることができる。
【００１２】
さらに、ゲル化剤として、カラギーナン、キサンタンガム及びローカストビーンガムの３種類を組み合わせたものを使用すれば、前述のゲル化剤によるゲル状組成物以上に優れた自己保形性及び粘着性を有するゲル状組成物を得ることができる。これはゲル形成において、カラギーナン及び／又はキサンタンガムにローカストビーンガムを組み合わせることによる相乗効果が作用するためと考えられる。
【００１３】
なお、ゲル化剤として、カラギーナンを使用する場合、その他ゲル化剤としてキサンタンガムやローカストビーンガムを添加してもよいし、これ以外のゲル化剤、例えば、ジェランガム、ゼラチン、ペクチン、λ-カラギーナン等を添加することも可能である。これはキサンタンガム及びローカストビーンガムの２種類を組み合わせた場合、カラギーナン、キサンタンガム及びローカストビーンガムの３種類を組み合わせた場合も同様である。
【００１４】
粘着剤であるガラクトキシログルカンは、双子葉、単子葉植物など高等植物の細胞壁に存在する天然多糖であり、グルコース、キシロースおよびガラクトースを構成糖とし、タマリンドをはじめ、大豆、緑豆、インゲンマメ、イネ、オオムギ、リンゴなどから抽出することができる。ガラクトキシログルカンは、いかなるガラクトキシログルカンでもよいが、特にタマリンド種子由来のガラクトキシログルカン（タマリンドシードガム）が、入手が容易である点で好ましい。
【００１５】
使用されるガラクトキシログルカン量としては、ゲル状組成物中に０．１〜５．０重量％含まれていればよく、好ましくは０．３〜１．０重量％である。
【００１６】
ガラクトキシログルカンは、従来から食品分野において増粘剤として使用されていたものであるが、本発明者は、これをゲル状組成物に少量配合することで、ゲル化前の液粘度の著しい上昇を招くことなくゲル状組成物に良好な粘着性（被着体に貼着したときにずれが生じず、かつ容易に剥離できる特性）を付与することができることを見いだしたものである。
【００１７】
また、他の粘着剤として考えられる、グアガム、コラーゲン等を添加することも可能である。上述したように本発明におけるゲル化剤及び粘着剤であるガラクトキシログルカンはそれぞれ使用量が少なくて済み、また、水への分散性がよく、従来使用されていたポリアクリル酸類のように分散媒を特に必要としないため、残部全てを水としても十分均一なゲル状組成物を得ることができる。従って、従来にない高含水率のゲル状組成物を提供することが可能となり、冷却剤に使用する場合には、高い冷却効果を得るために水性ゲル状組成物中の含水率（水分含有量）を８５重量％以上、好ましくは９０重量％以上、より好ましくは９５重量％以上とすればよく、いずれの場合においても、実用性の高い水性ゲル状組成物を得ることができる。なお、水性ゲル状組成物には、L-メントールのような冷感剤、香料、界面活性剤、防腐剤、溶剤等を必要に応じて適宜添加することができる。
【００１８】
また、本発明における水性ゲル状組成物は、ゲル強度が高く、自己保形性に優れているため、支持体は特に必要ではなく、そのため、ゲル状組成物単体で所望の用途に使用することができる。例えば、冷却シートの場合、ゲル状組成物表面は不織布等によって覆われていないため、水分がスムーズに蒸発するようになり、従来にない高い冷却効果が得られるとともに、被着体の表面形状に追従して密着し、被着体からすみやかに熱を吸収することができる。
【００１９】
以上、本発明について冷却剤を中心として説明したが、水性ゲル状組成物の用途としては冷却剤以外にも、その優れた自己保形性及び粘着性によって、シップ剤などの医薬品、パック料などの化粧品、洗浄シートなどの家庭用品等の所望の用途に好適に使用することができる。
【００２０】
【実施例】
以下、本発明に係る水性ゲル状組成物を実施例を挙げてさらに詳細に説明するが、本発明はこれら実施例に限定されるものではない。
【００２１】
本実施例においては、水性ゲル状組成物として、具体的に、冷却剤用の水性ゲル状組成物を調製して評価を行った。
［水性ゲル状組成物の調製］
表１に示す本実施例及び比較例における水性ゲル状組成物の調製方法は以下の通りである。なお、以下に表記する％は、水性ゲル状組成物中の含有量（重量％）を意味するものである。
【００２２】
まず、表１に示す所定量のゲル化剤及びタマリンドシードガム０．５％（実施例のみ）を、分散媒である濃グリセリン１．０％及びジプロピレングリコール２．０％中に均一に分散させる。
【００２３】
次に、容器に所定量の脱イオン水を加え、８５℃に設定した温浴槽中で攪拌する。このとき、ゲル化剤としてκ-カラギーナンを使用する場合には、κ-カラギーナン０．５％に対して塩化カリウム０．２％及び塩化カルシウム０．２％をそれぞれイオン水中に加えて溶解させる。その後、分散媒中にゲル化剤を分散させた液をイオン水中に加え、攪拌しながら、防腐剤（パラベン）０．０７％、L-メントール０．０３％を加え、成形容器に流し込んでゲル化させる。以上の操作により最終的に４０ｍｍ×１００ｍｍ×厚み３ｍｍのシート状冷却剤を得た。なお、本実施例及び比較例で調製したゲル状組成物は含水率が高く、試料の中にはゲル化しないものも存在するが、その場合は以後の試験は中止した。
【００２４】
［評価試験］
上記調製方法によって得られた各実施例及び比較例のゲル状組成物シート（以下、「シート」と略する）単体の性能を、以下の試験により評価した。
（自己保形性）
自己保形性については、以下の▲１▼〜▲３▼の試験により評価した。
0004663873.tif 000002
【００２５】
［試験結果］
（１）ゲルの特性について
表１によれば、含水率が高い場合であっても、ゲル化剤としてκ-カラギーナン１種類を使用したもの（実施例１及び比較例３）、及び、ゲル化剤としてキサンタンガムとローカストビーンガムとを組み合わせたもの（実施例２及び比較例４）は、いずれもゲルを形成するとともに、得られたゲルの特性は自己保形性を含めて良好であるのが判る。
【００２６】
さらに、κ-カラギーナン、キサンタンガム及びローカストビーンガムの３種類を組み合わせたもの（実施例５及び比較例７）は、評価した試料中、最もゲル特性が優れているのが判る。
【００２７】
一方、ゲル化剤として、キサンタンガムを単独で使用したもの（比較例１）、及び、ローカストビーンガムを単独で使用したもの（比較例２）は、いずれもゲル化せず、さらに、ゲル化剤として従来使用されていたポリアクリル酸ナトリウムについても試験を行ったが（比較例８）、含水率が高い状態ではゲル化するには至らないということが確認された。
【００２８】
（２）粘着性について
粘着剤としてタマリンドシードガムを加えたもの（全実施例）は、加えないもの（比較例３〜７）に比べて、著しく粘着力が向上し、良好な粘着性を示すことが判明した。
【００２９】
さらに、本実施例で使用した粘着剤であるタマリンドシードガムについて、他の粘着剤との粘着性の比較を行った。比較粘着剤としては、グアガム及びコラーゲンを用いた。試験方法としては、実施例５の処方において、タマリンドシードガムの代わりに各粘着剤を所定量（０．５％、３．０％）加えて水性ゲル状組成物を作成し、前述の評価基準にしたがって粘着性を評価した。その結果を表５に示す。
【００３０】
表５によると、タマリンドシードガム以外の粘着剤はすべて０．５％配合してもまったく粘着性を示さず、３．０％配合した場合はグアガムのみ粘着性は○となった。ただ、この場合はタマリンドシードガムと異なり、粘着性の発現と同時にゲル状組成物の調製時において、ゲル化前の液粘度が著しく増加し、液中に気泡が残存するとともに、作業性が低下し、実質的に製造が困難な状態となった。
これにより、タマリンドシードガムは他の粘着剤に比べ、配合量が少量であっても良好な粘着性を示すことが確認された。
【００３１】
（３）冷却効果について
実施例５で得られた水性ゲル状組成物を使用して、冷却材としての性能を評価した。先ず、評価試験として水分蒸発量の測定を実施した。評価試料は以下の３種類とした。
▲１▼実施例５の水性ゲル状組成物シート（以下、「支持体なし」）
▲２▼実施例５の水性ゲル状組成物シートを不織布（目付１２０ｇ）からなる支持体
に塗布したもの（以下、「支持体あり」）
▲３▼従来のポリアクリル酸塩をゲル化剤とする市販の不織布付冷却剤（以下、「従
来品」）
0004663873.tif 000003
試験方法としては、各試料を４０×４０ｍｍにカットし、ゲルの重さを３．８ｇに調整したものを室温２５℃・湿度５０％の環境で電子天秤上に置いてその重量変化を測定した（水分蒸発量＝測定開始重量−測定時の重量）。結果を表２に示す。
【００３２】
表２によれば、「支持体なし」が最も水分蒸発量が多く、すなわち、熱量の消費が最も多いことが判る。これは、試料表面が不織布で覆われておらず、水分の蒸発がスムーズに行われた結果と考えられる。「支持体なし」の次に水分蒸発量が多いのは「支持体あり」であり、最後が従来品となった。これは、「支持体あり」の方が従来品よりもゲル状組成物中の水分含有率が高く、適度な蒸散性を有するためと考えられる。
【００３３】
次に、実際の消費熱量についても測定を実施した。試料としては、実施例２で得られた水性ゲル状組成物（支持体のない状態）及び上記▲３▼に記載した「従来品」を使用した。結果を表３に、測定方法を表４に示す。
【００３４】
表３によれば、前述のごとく、実施例２で得られた水性ゲル状組成物の方が、従来品に比べて消費熱量が高く、確かに冷却効果が優れていることが判明した。
【００３５】
【表１】
0004663873.tif 000004
【００３６】
【表２】
0004663873.tif 000005
【００３７】
【表３】
0004663873.tif 000006
【００３８】
【表４】
0004663873.tif 000007
【００３９】
【表５】
0004663873.tif 000008
【００４０】
【発明の効果】
以上の説明から明らかなように、本発明によると、ゲル化剤として、κ-カラギーナンを単独で、あるいは、キサンタンガムとローカストビーンガムとを組み合わせたものを使用し、粘着剤としてガラクトキシログルカンを配合することで、高含水率の組成であっても、自己保形性及び粘着性に優れたゲル状組成物を得ることができる。
【００４１】
従って、本発明にかかる水性ゲル状組成物を冷却剤に使用した場合、水分含有量が高いことから優れた冷却効果を発揮する。さらに、支持体を用いずに水性ゲル状組成物単独で冷却剤として使用することが可能となり、この場合には水分蒸発量が増加することで従来にない優れた冷却効果を奏する。
【００４２】
さらに、ゲル化剤として、κ-カラギーナン、キサンタンガム及びローカストビーンガムの３種類を組み合わせたものを使用すれば、自己保形性を含め、最も優れたゲル特性を示す水性ゲル状組成物が得ることができる。